ОКРАШЕННЫЙ СОЕДИНИТЕЛЬНЫЙ КЛЕЙ ДЛЯ КАМНЯ
COLOURED BONDING ADHESIVE FOR STONE

ОБЛАСТЬ ТЕХНИКИ, К КОТОРОЙ ОТНОСИТСЯ ИЗОБРЕТЕНИЕ
Настоящее изобретение относится к окрашенному соединительному клею для заполнения зазоров между камнями. Клей является также подходящим для заполнения зазоров между керамическими изделиями.
ПРЕДПОСЫЛКИ СОЗДАНИЯ ИЗОБРЕТЕНИЯ
Ненасыщенные полимерные клеи используются, главным образом, для заполнения и склеивания камня. В Китае они, главным образом, используются для мрамора, поэтому их называют «мраморный клей». Данный вид склеивания, использующий заполнение, может нести только незначительную нагрузку, принадлежащую неконструкционному склеиванию. Конструкционное склеивание означает выдерживание большой нагрузки. В отличие от конструкционного склеивания неконструкционное склеивание использует органические клеи для заделывания, заполнения и фиксирования дефектов камня, например щелей, трещин, отверстий и песчаных отверстий.
Склеивание, использующее заполнение (неконструкционное склеивание), имеет огромное отличие от конструкционного склеивания по способности нести нагрузку. Склеивание, использующее заполнение, основано не на несении нагрузки, а на функции заполнения, главным образом, сделать камень красивым и нормализовать размер продукта. В последние несколько лет с быстрым развитием соединительных клеев мраморный клей широко применяется в бытовом декорировании, для быстрой фиксации положения, улучшения, склеивания и заполнения зазоров камня.
Мраморный клей, главным образом, используется для склеивания камня с грунтом или склеивания камня со стеной, имеющей высоту менее 9 м. Мраморный клей требуется для несения незначительной нагрузки, и, таким образом, его прочность склеивания должна отвечать некоторому стандарту, но требования к воздушной сушке, степени белизны, способности давать усадку и проникающей способности являются низкими. Зазорзаполняющие клеи используются, главным образом, для заполнения зазоров между камнями и должны контактировать с воздухом. Таким образом, имеется низкое требование к прочности склеивания зазорзаполняющих клеев в противоположность мраморному клею, но их характеристики воздушной сушки, степени белизны, способности давать усадку и проникающей способности должны быть высокими.
Мраморный клей, если используется в качестве зазорзаполняющего клея, имеет следующие недостатки: а) плохое свойство воздушной сушки и липкость после отверждения; b) имеется различие в цвете между шлифованными клеем и камнем; 3) плохое сопротивление усаживаемости, что делает отвержденный клей вогнутым или отделяет от камня; и 4) плохая проникающая способность, что дает неполное заполнение или дает отверстия.
КРАТКОЕ ОПИСАНИЕ ИЗОБРЕТЕНИЯ
Для заполнения зазоров между камнями клей должен иметь следующие характеристики:
1) Клей должен иметь хорошую проникающую способность, т.е. коллоид клея является тонким и легким для смешения, и после введения отвердителей клей имеет некоторую текучесть и может проникать в небольшие трещины в камне. Поскольку коллоид является тонким, т.е. является заполняющим соединением, это улучшает ощущение красоты. 2) Клей должен иметь хорошую характеристику воздушной сушки и не липнуть после отверждения, что означает, что может быть выполнена мгновенная шлифовка, и в заполняющих соединениях отсутствуют черные точки. 3) Клей должен иметь хорошее сопротивление усаживаемости, так что после отверждения клея вогнутость не образуется и клей не отделяется от камня. 4) Шлифованный клей должен иметь степень белизны (в зависимости от твердости клея), эквивалентную степени белизны шлифованного камня.
Ввиду вышеуказанных проблем одной целью настоящего изобретения является создание окрашенного соединительного клея для заполнения зазоров между камнями.
Для достижения указанной цели в соответствии с одним вариантом изобретения предусматривается окрашенный соединительный клей для заполнения зазоров между камнями, причем клей содержит, по меньшей мере, 100 массовых частей (мас.ч.) ненасыщенной сложнополиэфирной смолы, подходящей для воздушной сушки, от 0 до 5 мас.ч. гидргенизированного касторового масла, от 1 до 20 мас.ч. нанопорошка, от 10 до 250 мас.ч. наполнителя и от 1 до 15 мас.ч. противоусадочной добавки.
В классе данного варианта клей содержит, по меньшей мере, 100 мас.ч. ненасыщенной сложнополиэфирной смолы, подходящей для воздушной сушки, от 1 до 3 мас.ч. гидрогенизированного касторового масла, от 3 до 10 мас.ч. нанопорошка, от 50 до 200 мас.ч. наполнителя и от 5 до 10 мас.ч. противоусадочной добавки.
В классе данного варианта клей содержит 100 мас.ч. ненасыщенной сложнополиэфирной смолы, подходящей для воздушной сушки, 1 мас.ч. гидрогенизированного касторового масла, 6 мас.ч. нанопорошка, 70 мас.ч. наполнителя и 8 мас.ч. противоусадочной добавки.
В классе данного варианта ненасыщенная сложнополиэфирная смола, подходящая для воздушной сушки, выбрана из группы, состоящей из дициклопентадиенмодифицированной ненасыщенной сложнополиэфирной смолы, синтезированной с использованием неполной этерификации, ненасыщенной сложнополиэфирной смолы, модифицированной простым аллилглицидиловым эфиром, или ненасыщенной сложнополиэфирной смолы, модифицированной простым триметилолпропандиаллиловым эфиром.
В классе данного варианта клей дополнительно содержит от 1 до 5 мас.ч. активного разбавителя, который делает клей легким для смешения и проникающим, но не ухудшает его прочность склеивания.
В классе данного варианта нанопорошок и наполнитель диспергируется с использованием ультразвука и перемешивается со скоростью, по меньшей мере, 1500 об/мин.
В классе данного варианта нанопорошок выбран из группы, состоящей из нанокремнийдиоксида, нанокальцийкарбоната, наномагнийсиликата, нанокальцийоксида, наноалюминийоксида или их смеси.
В классе данного варианта наполнитель выбран из группы, состоящей из карбоната кальция, порошкообразного талька, тяжелого карбоната кальция, кварцевого порошка, стеарата кальция, доломитового порошка, бентонита, сульфата бария или их смеси.
В классе данного варианта противоусадочная добавка выбрана из группы, состоящей из полипропилацетата, сополимера адипата и пропантриола, поливинилацетата, полиакрилата, полистирола, полиэтилена, поливинилхлорида, полиметилметакрилата или их смеси.
В классе данного варианта активный разбавитель выбран из группы, состоящей из стирола, α-метилстирола, глицерин-(простой диаллиловый эфир)адипата, диаллилфталата, 2-хлоро-стирола, пара-трет-бутилстирола или их смеси.
В классе данного варианта клей дополнительно содержит от 5 до 20 мас.ч. диоксида титана в виде рутила.
В классе данного варианта клей дополнительно содержит окрашенный пигмент.
В классе данного варианта используемый наполнитель составляет в среднем от 300 до 1250 меш.
Преимущества изобретения суммированы ниже. 1) Клей имеет хорошую проникающую способность, тонкий коллоид и легко смешивается. После введения отвердителей он имеет некоторую текучесть и может проникать в небольшие трещины в камне. Поскольку коллоид является тонким, так что является заполняющим соединением, что увеличивает ощущение красоты. 2) Клей имеет хорошее качество воздушной сушки, и, таким образом, не липнет после отверждения, что означает, что может быть выполнена мгновенная шлифовка. 3) Клей имеет высокую стойкость к усаживаемости, не является вогнутым и не отделяется от камня после отверждения. 4) Шлифованный клей имеет степень белизны, эквивалентную степени белизны шлифованного камня. 5) Клей имеет высокую прочность склеивания, поскольку он редко использует гидрогенизированное касторовое масло в качестве тиксотропной добавки, которая снижает прочность склеивания. 6) Клей имеет хорошую стойкость к старению и стабильную окраску, и, в частности, белый клей нелегко превращается в желтый (рутильный диоксид титана делает цвет стабильным). 7) Изобретение решает трудную проблему заполнения зазоров камня и как новая категория мраморного клея, и клей обогащает тип мраморного клея.
ПОДРОБНОЕ ОПИСАНИЕ ИЗОБРЕТЕНИЯ
Для дополнительной иллюстрации изобретения ниже описываются эксперименты, подробно описывающие окрашенный соединительный клей для заполнения зазоров между камнями. Должно быть отмечено, что последующие примеры предназначены для описания, но не для ограничения изобретения.
Будучи отвержденной в воздушной среде, ненасыщенная сложнополиэфирная смола сушится с формованием пленки, свободной от взаимодействия с кислородом, и ее поверхность не является липкой. Характеристика известна как воздушная сушка.
Принцип воздушной сушки описан ниже.
Когда ненасыщенная сложнополиэфирная смола (НСС)(UPR)) отверждается при нормальной температуре, ее поверхность часто является липкой, что вызывает затруднение для использования. Механизм отверждения НСС основан на радикальной сополимеризации. Активность свободных радикалов определяет скорость полимеризации, поэтому влияет на величину молекулярной массы полимера.
2
2
2
2
2
-8
-2
Если кислород включается в отверждение ненасыщенных сложнополиэфирных смол, то образуется липкая поверхность. Генерированный на ранней стадии свободный радикал R• взаимодействует с кислородом с получением полимерного перокси-радикала RO•. Активность радикала R• является сильней, чем у RO•. Время полураспада радикала R• составляет 10 с, а время полураспада радикала RO• составляет 10 с. На поверхности радикал RO• является преобладающим, ингибируя увеличение молекулярной массы полимера. Однако полимерный перокси-радикал RO• легко взаимодействует с водородом, соединенным с положительно заряженным углеродом с получением полимерного гидропероксида, т.е.
1
1
ROO• + HR → ROOH + R•
Полимерный гидропероксид может образовывать свободные радикалы с сильной активностью с получением реакции, протекающей с получением высокомолекулярных полимеров.
2
2
2
Например, простой алллиловый эфир (СН=СН-СН-О-) и несопряженные двойные связи (-СН=СН-СН-СН=СН-) имеют положительные углеродные атомы и, таким образом, имеют способность автоматической кислородной абсорбции.
Противоусадочный механизм противоусадочной добавки изобретения описан ниже. Когда зазорзаполняющий клей изобретения отверждается, противоусадочная добавка испытывает термическое расширение. Расширение компенсирует объемное сжатие, происходящее от отверждения сложного полиэфира вокруг угла. Затем две фазы охлаждаются одновременно. Поскольку противоусадочная добавка имеет процент усадки больше, чем сложный полиэфир, много небольших отверстий образуется на границе раздела двух фаз. Образование отверстий исключает внутренние напряжения, и, таким образом, сложный полиэфир больше не усаживается.
Ненасыщенная сложнополиэфирная смола, подходящая для воздушной сушки, включает в себя (но не ограничиваясь этим) дициклопентадиенмодифицированную ненасыщенную сложнополиэфирную смолу, синтезированную с использованием неполной этерификации, ненасыщенную сложнополиэфирную смолу, модифицированную простым аллилглицидиловым эфиром, или ненасыщенную сложнополиэфирную смолу, модифицированную простым триметилолпропандиаллиловым эфиром. Все указанные сложнополиэфирные смолы могут быть приобретены на рынке. Процент усадки ненасыщенной сложнополиэфирной смолы, подходящей для воздушной сушки, составляет примерно 5-8%.
Активный разбавитель, выбранный из группы, состоящей из диаллилфталата, 2-хлоростирола и пара-трет-бутилстирола, имеет противоусадочную способность. В качестве активного разбавителя глицерин диаллиловый эфир адипиновой кислоты имеет способность к воздушной сушке. Все указанные активные разбавители могут быть приобретены на рынке. Когда требуется, также могут применяться другие активные разбавители.
Противоусадочная добавка выбрана из группы, состоящей из полипропилацетата, сополимера адипата и пропантриола, поливинилацетата, полиакрилата, полистирола, полиэтилена, поливинилхлорида, полиметилметакрилата или их смеси.
Свойства традиционного мраморного клея приводятся ниже.
Свойства
Традиционный мраморный клей
Цвет
Белый
Кремовый
Прозрачный
Механические свойства
Сдвиг при сжатии (МПа)
7,6
10,8
10,9
Сдвиг при растяжении (МПа)
13,1
13,3
11,9
Упругость при изгибе (МПа)
5059,8
5491,9
2386,2
Эластичность при ударе (кДж/м<sup>2</sup>)
1,68
2,00
2,48
Твердость (HSD)
41,2
43,4
54,9
Технические индексы в соответствии со стандартами промышленности строительных материалов JC/T989-2006, PRC. приводятся ниже:
Показатели
Технические индексы
Высококачественные продукты
Качественные продукты
Цвет, внешний вид и состояние в контейнере
Продукты должны быть тонкой вязкой пастой с однородным цветом, без явного разделения и геля, а также грубых частиц, легкой для перемешивания, и цвет и упаковка продуктов должны быть четко различимыми
Упругость при изгибе (МПа)≥
2000
1500
Эластичность при ударе (кДж/м<sup>2</sup>)≥
3,0
2,0
Прочность на сдвиг при сжатии (МПа)≥
Камень-камень
Стандартные условия
8,0
7,0
Пример 1
Окрашенный соединительный клей для заполнения зазоров между камнями содержит 100 мас.ч. ненасыщенной сложнополиэфирной смолы, подходящей для воздушной сушки, 8 мас.ч. нанокремнийдиоксида, 3 мас.ч. нанокальцийкарбоната, 3 мас.ч. наномагнийсиликата, 3 мас.ч. нанокальцийоксида, 3 мас.ч. наноалюминийоксида, 10 мас.ч. карбоната кальция (1000 меш в среднем) и 1 мас.ч. противоусадочной добавки. Клей имеет кремовый цвет.
Ненасыщенной сложнополиэфирной смолой, подходящей для воздушной сушки, является дициклопентадиенмодифицированная ненасыщенная сложнополиэфирная смола, синтезированная с использованием неполной этерификации. Противоусадочной добавкой является 1 мас.ч. полиакрилата.
2
Измерения показывают, что прочность на сдвиг при сжатии клея составляет 16,9 МПа, его прочность на сдвиг при растяжении составляет 17,2 МПа, его упругость при изгибе составляет 4258,2 МПа, его эластичность при ударе составляет 4,51 кДж/м, его твердость составляет 64,1 (HSD), и его процент усадки составляет 2,42%.
При использовании клей смешивают и перемешивают однородно с отверждающим агентом, причем соотношение смешивания клей: отверждающий агент составляет 100:3, которое может регулироваться при необходимости.
Пример 2
Окрашенный соединительный клей для заполнения зазоров между камнями содержит 100 мас.ч. ненасыщенной сложнополиэфирной смолы, подходящей для воздушной сушки, 5 мас.ч. гидрогенизированного касторового масла, 1 мас.ч. нанокальцийкарбоната, 10 мас.ч. карбоната кальция (300 меш в среднем), 10 мас.ч. тяжелого карбоната кальция, 2 мас.ч. порошкообразного талька (1250 меш в среднем), 15 мас.ч. противоусадочной добавки и 5 мас.ч. активного разбавителя. Клей имеет кремовый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 7 мас.ч. поливинилацетата и 8 мас.ч. полипропилацетата. Активным разбавителем являются 2 м.ч. глицерин-диаллиловый эфир адипиновой кислоты и 3 мас.ч. диаллилфталата.
2
Измерения показывают, что прочность на сдвиг при сжатии клея составляет 16,1 МПа, его прочность на сдвиг при растяжении составляет 15,8 МПа, его упругость при изгибе составляет 4536,6 МПа, его эластичность при ударе составляет 4,23 кДж/м, его твердость составляет 62,0 (HSD), и его процент усадки составляет 0,11%.
Способ применения клея является таким же, как в примере 1.
Пример 3
Окрашенный соединительный клей для заполнения зазоров между камнями содержит 100 мас.ч. ненасыщенной сложнополиэфирной смолы, подходящей для воздушной сушки, 3 мас.ч. гидрогенизированного касторового масла, 3 мас.ч. наномагнийсиликата, 100 мас.ч. тяжелого карбоната кальция (300 меш в среднем), 30 мас.ч. сульфата бария, 20 мас.ч. кварцевого порошка, 10 мас.ч. противоусадочной добавки и 3 мас.ч. активного разбавителя. Клей имеет кремовый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 5 мас.ч. полиакрилата и 5 мас.ч. сополимера адипата и пропантриола. Активным разбавителем являются 3 мас.ч. диаллилфталата.
2
Измерения показывают, что прочность на сдвиг при сжатии клея составляет 15,2 МПа, его прочность на сдвиг при растяжении составляет 15,9 МПа, его упругость при изгибе составляет 6883,2 МПа, его эластичность при ударе составляет 2,89 кДж/м, его твердость составляет 54,6 (HSD), и его процент усадки составляет 0,66%.
Способ применения клея является таким же, как в примере 1.
Пример 4
Окрашенный соединительный клей для заполнения зазоров между камнями содержит 100 мас.ч. ненасыщенной сложнополиэфирной смолы, подходящей для воздушной сушки, 1 мас.ч. гидрогенизированного касторового масла, 5 мас.ч. нанокремнийдиоксида, 3 мас.ч. нанокальцийкарбоната, 2 мас.ч. наномагнийсиликата, 130 мас.ч. сульфата бария (700 меш в среднем), 50 мас.ч. карбоната кальция, 15 мас.ч. тяжелого карбоната кальция, 5 мас.ч. противоусадочной добавки и 1 мас.ч. активного разбавителя. Клей имеет кремовый цвет.
Ненасыщенной сложнополиэфирной смолой, подходящей для воздушной сушки, является дициклопентадиенмодифицированная ненасыщенная сложнополиэфирная смола, синтезированная с использованием неполной этерификации. Противоусадочной добавкой являются 3 мас.ч. полиэтилена и 2 мас.ч. полиакрилата. Активным разбавителем является 1 мас.ч. 2-хлоростирола.
2
Измерения показывают, что прочность на сдвиг при сжатии клея составляет 14,3 МПа, его прочность на сдвиг при растяжении составляет 15,1 МПа, его упругость при изгибе составляет 5980,0 МПа, его эластичность при ударе составляет 3,02 кДж/м, его твердость составляет 51,8 (HSD), и его процент усадки составляет 1,27%.
Способ применения клея является таким же, как в примере 1.
Пример 5
Окрашенный соединительный клей для заполнения зазоров между камнями содержит 100 мас.ч. ненасыщенной сложнополиэфирной смолы, подходящей для воздушной сушки, 3 мас.ч. нанокремнийдиоксида, 100 мас.ч. карбоната кальция (400 меш в среднем), 100 мас.ч. сульфата бария, 20 мас.ч. бентонита, 20 мас.ч. кварцевого порошка, 8 мас.ч. доломитового порошка, 2 мас.ч. порошкообразного талька, 10 мас.ч. противоусадочной добавки и 2 мас.ч. активного разбавителя. Клей имеет кремовый цвет.
Ненасыщенной сложнополиэфирной смолой, подходящей для воздушной сушки, является ненасыщенная сложнополиэфирная смола, модифицированная простым триметилолпропандиаллиловым эфиром. Противоусадочной добавкой являются 5 мас.ч. полистирола и 5 мас.ч. полиметилметакрилата. Активным разбавителем являются 2 мас.ч. пара-трет-бутилстирола.
2
Измерения показывают, что прочность на сдвиг при сжатии клея составляет 13,8 МПа, его прочность на сдвиг при растяжении составляет 14,6 МПа, его упругость при изгибе составляет 6891,2 МПа, его эластичность при ударе составляет 2,45 кДж/м, его твердость составляет 50,5 (HSD), и его процент усадки составляет 0,82%.
Способ применения клея является таким же, как в примере 1.
Пример 6
Окрашенный соединительный клей для заполнения зазоров между камнями содержит 100 мас.ч. ненасыщенной сложнополиэфирной смолы, подходящей для воздушной сушки, 3 мас.ч. нанокремнийдиоксида, 2 мас.ч. наномагнийсиликата, 2 мас.ч. нанокальцийоксида, 1 мас.ч. наноалюминийоксида, 40 мас.ч. карбоната кальция (400 меш в среднем), 8 мас.ч. бентонита, 2 мас.ч. стеарата кальция, 12 мас.ч. противоусадочной добавки и 4 мас.ч. активного разбавителя. Клей имеет кремовый цвет.
Ненасыщенной сложнополиэфирной смолой, подходящей для воздушной сушки, является дициклопентадиенмодифицированная ненасыщенная сложнополиэфирная смола, синтезированная с использованием неполной этерификации. Противоусадочной добавкой являются 3 мас.ч. поливинилацетата, 2 мас.ч. полиакрилата, 5 мас.ч. полистирола и 2 мас.ч. полиэтилена. Активным разбавителем являются 2 мас.ч. глицерин-диаллиловый эфир адипиновой кислоты и 2 мас.ч. 2-хлоростирола.
2
Измерения показывают, что прочность на сдвиг при сжатии клея составляет 17,6 МПа, его прочность на сдвиг при растяжении составляет 18,3 МПа, его упругость при изгибе составляет 4973,2 МПа, его эластичность при ударе составляет 3,65 кДж/м, его твердость составляет 62,3 (HSD), и его процент усадки составляет 0,12%.
Способ применения клея является таким же, как в примере 1.
Пример 7
Окрашенный соединительный клей для заполнения зазоров между камнями содержит 100 мас.ч. ненасыщенной сложнополиэфирной смолы, подходящей для воздушной сушки, 4 мас.ч. нанокремнийдиоксида, 75 мас.ч. карбоната кальция (800 меш в среднем), 5 мас.ч. порошкообразного талька (1250 меш в среднем), 10 мас.ч. противоусадочной добавки и 2 мас.ч. активного разбавителя. Клей имеет кремовый цвет.
Ненасыщенной сложнополиэфирной смолой, подходящей для воздушной сушки, является ненасыщенная сложнополиэфирная смола, модифицированная простым триметилолпропандиаллиловым эфиром. Противоусадочной добавкой являются 3 мас.ч. полистирола и 7 мас.ч. полиметилметакрилата. Активным разбавителем являются 2 мас.ч. диаллилфталата.
2
Измерения показывают, что прочность на сдвиг при сжатии клея составляет 18,1 МПа, его прочность на сдвиг при растяжении составляет 18,5 МПа, его упругость при изгибе составляет 5210,4 МПа, его эластичность при ударе составляет 3,47 кДж/м, его твердость составляет 61,5 (HSD), и его процент усадки составляет 0,83%.
Способ применения клея является таким же, как в примере 1.
Пример 8
Окрашенный соединительный клей для заполнения зазоров между камнями содержит 100 мас.ч. ненасыщенной сложнополиэфирной смолы, подходящей для воздушной сушки, 5 мас.ч. нанокальцийкарбоната, 140 мас.ч. карбоната кальция (400 меш в среднем), 3 мас.ч. порошкообразного талька, 10 мас.ч. противоусадочной добавки, 5 мас.ч. диоксида титана и 3 мас.ч. активного разбавителя. Клей имеет белый цвет.
Ненасыщенной сложнополиэфирной смолой, подходящей для воздушной сушки, является дициклопентадиенмодифицированная ненасыщенная сложнополиэфирная смола, синтезированная с использованием полной этерификации. Противоусадочной добавкой является поливинилацетат. Активным разбавителем является пара-трет-бутилстирол. Диоксидом титана является рутил.
2
Измерения показывают, что прочность на сдвиг при сжатии клея составляет 15,8 МПа, его прочность на сдвиг при растяжении составляет 16,5 МПа, его упругость при изгибе составляет 5764,2 МПа, его эластичность при ударе составляет 3,34 кДж/м, его твердость составляет 53,4 (HSD), и его процент усадки составляет 0,06%.
Способ применения клея является таким же, как в примере 1.
Пример 9
Окрашенный соединительный клей для заполнения зазоров между камнями содержит 100 мас.ч. ненасыщенной сложнополиэфирной смолы, подходящей для воздушной сушки, 4 мас.ч. нанокремнийдиоксида, 1 мас.ч. нанокальцийоксида, 1 мас.ч. наноалюминийоксида, 70 мас.ч. карбоната кальция (900 меш в среднем), 3 мас.ч. порошкообразного талька, 8 мас.ч. противоусадочной добавки, 10 мас.ч. диоксида титана и 2 мас.ч. активного разбавителя. Клей имеет белый цвет.
Ненасыщенной сложнополиэфирной смолой, подходящей для воздушной сушки, является ненасыщенная сложнополиэфирная смола, модифицированная простым триметилолпропандиаллиловым эфиром. Противоусадочной добавкой является полиакрилат. Активным разбавителем является 2-хлоростирол. Диоксидом титана является рутил.
2
Измерения показывают, что прочность на сдвиг при сжатии клея составляет 18,3 МПа, его прочность на сдвиг при растяжении составляет 18,4 МПа, его упругость при изгибе составляет 5018,6 МПа, его эластичность при ударе составляет 3,58 кДж/м, его твердость составляет 62,7 (HSD), и его процент усадки составляет 0,15%.
Способ применения клея является таким же, как в примере 1.
Пример 10
Окрашенный соединительный клей для заполнения зазоров между камнями содержит 100 мас.ч. ненасыщенной сложнополиэфирной смолы, подходящей для воздушной сушки, 4 мас.ч. нанокремнийдиоксида, 2 мас.ч. нанокальцийкарбоната, 2 мас.ч. наноалюминийоксида, 100 мас.ч. карбоната кальция (500 меш в среднем), 10 мас.ч. бентонита, 5 мас.ч. порошкообразного талька, 9 мас.ч. противоусадочной добавки, 15 мас.ч. диоксида титана и 5 мас.ч. активного разбавителя. Клей имеет белый цвет.
Ненасыщенной сложнополиэфирной смолой, подходящей для воздушной сушки, является ненасыщенная сложнополиэфирная смола, модифицированная простым триметилолпропандиаллиловым эфиром. Противоусадочной добавкой является полиметилметакрилат. Активным разбавителем являются 1 мас.ч. стирола, 1 мас.ч. α-метил-стирола, 1 мас.ч. глицерин(простой диаллиловый эфир)адипата, 1 мас.ч. диаллилфталата и 1 мас.ч. 2-хлоростирола. Диоксидом титана является рутил.
2
Измерения показывают, что прочность на сдвиг при сжатии клея составляет 17,3 МПа, его прочность на сдвиг при растяжении составляет 16,8 МПа, его упругость при изгибе составляет 5430,8 МПа, его эластичность при ударе составляет 3,31 кДж/м, его твердость составляет 57,1 (HSD), и его процент усадки составляет 0,53%.
Способ применения клея является таким же, как в примере 1.
Пример 11
Окрашенный соединительный клей для заполнения зазоров между камнями содержит 100 мас.ч. ненасыщенной сложнополиэфирной смолы, подходящей для воздушной сушки, 5 мас.ч. нанокальцийкарбоната, 150 мас.ч. карбоната кальция (400 меш в среднем), 2 мас.ч. порошкообразного талька, 10 мас.ч. противоусадочной добавки, 20 мас.ч. диоксида титана и 5 мас.ч. активного разбавителя. Клей имеет белый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 2 мас.ч. поливинилацетата, 2 мас.ч. полиакрилата, 2 мас.ч. полистирола, 2 мас.ч. полиэтилена и 2 мас.ч. поливинилхлорида. Активным разбавителем являются 2 мас.ч. глицерин-диаллиловый эфир адипиновой кислоты, 1 мас.ч. диаллилфталата, 1 мас.ч. 2-хлоростирола и 1 мас.ч. пара-трет-бутилстирола.
2
Измерения показывают, что прочность на сдвиг при сжатии клея составляет 15,7 МПа, его прочность на сдвиг при растяжении составляет 16,3 МПа, его упругость при изгибе составляет 5813,4 МПа, его эластичность при ударе составляет 3,28 кДж/м, его твердость составляет 52,9 (HSD), и его процент усадки составляет 0,33%.
Способ применения клея является таким же, как в примере 1.
Пример 12
Окрашенный соединительный клей для заполнения зазоров между камнями содержит 100 мас.ч. ненасыщенной сложнополиэфирной смолы, подходящей для воздушной сушки, 5 мас.ч. нанокальцийкарбоната, 150 мас.ч. тяжелого карбоната кальция (500 меш в среднем), 3 мас.ч. порошкообразного талька, 10 мас.ч. противоусадочной добавки, 4 мас.ч. активного разбавителя и красный пигмент (пигмент вводится в соответствии с требованием коллоида, и его используемое количество зависит от глубины пигмента). Клей имеет красный цвет.
Ненасыщенной сложнополиэфирной смолой, подходящей для воздушной сушки, является дициклопентадиенмодифицированная ненасыщенная сложнополиэфирная смола, синтезированная с использованием неполной этерификации. Противоусадочной добавкой является полиакрилат. Активным разбавителем являются 2 мас.ч. глицерин-диаллиловый эфир адипиновой кислоты и 2 мас.ч. диаллилфталата.
2
Измерения показывают, что прочность на сдвиг при сжатии клея составляет 16,0 МПа, его прочность на сдвиг при растяжении составляет 16,2 МПа, его упругость при изгибе составляет 5875,1 МПа, его эластичность при ударе составляет 3,19 кДж/м, его твердость составляет 53,8 (HSD), и его процент усадки составляет 0,05%.
Способ применения клея является таким же, как в примере 1.
Пример 13
Окрашенный соединительный клей для заполнения зазоров между камнями содержит 100 мас.ч. ненасыщенной сложнополиэфирной смолы, подходящей для воздушной сушки, 3 мас.ч. нанокальцийкарбоната, 3 мас.ч. наномагнийсиликата, 150 мас.ч. тяжелого карбоната кальция (400 меш в среднем), 2 мас.ч. порошкообразного талька, 10 мас.ч. противоусадочной добавки, 3 мас.ч. активного разбавителя и желтый пигмент (пигмент вводится в соответствии с требованием коллоида, и его используемое количество зависит от глубины пигмента). Клей имеет желтый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 6 мас.ч. поливинилацетата и 4 мас.ч. полиметилметакрилата. Активным разбавителем являются 2 мас.ч. диаллилфталата и 1 мас.ч. 2-хлоростирола.
2
Измерения показывают, что прочность на сдвиг при сжатии клея составляет 16,3 МПа, его прочность на сдвиг при растяжении составляет 16,8 МПа, его упругость при изгибе составляет 6012,4 МПа, его эластичность при ударе составляет 3,05 кДж/м, его твердость составляет 54,0 (HSD), и его процент усадки составляет 0,17%.
Способ применения клея является таким же, как в примере 1.
Пример 14
Окрашенный соединительный клей для заполнения зазоров между камнями содержит 100 мас.ч. ненасыщенной сложнополиэфирной смолы, подходящей для воздушной сушки, 3 мас.ч. наномагнийсиликата, 3 мас.ч. нанокальцийоксида, 3 мас.ч. наноалюминийоксида, 15 мас.ч. карбоната кальция (800 меш в среднем), 10 мас.ч. противоусадочной добавки, 3 мас.ч. активного разбавителя и желтый пигмент (пигмент вводится в соответствии с требованием коллоида, и его используемое количество зависит от глубины пигмента). Клей имеет желтый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 6 мас.ч. поливинилацетата и 4 мас.ч. полиметилметакрилата. Активным разбавителем являются 2 мас.ч. диаллилфталата и 1 мас.ч. 2-хлоростирола.
2
Измерения показывают, что прочность на сдвиг при сжатии клея составляет 16,8 МПа, его прочность на сдвиг при растяжении составляет 17,4 МПа, его упругость при изгибе составляет 4364,7 МПа, его эластичность при ударе составляет 4,33 кДж/м, его твердость составляет 63,8 (HSD), и его процент усадки составляет 0,23%.
Способ применения клея является таким же, как в примере 1.
Пример 15
Окрашенный соединительный клей для заполнения зазоров между камнями содержит 100 мас.ч. ненасыщенной сложнополиэфирной смолы, подходящей для воздушной сушки, 3 мас.ч. наноалюминийоксида, 100 мас.ч. карбоната кальция (300 меш в среднем), 110 мас.ч. сульфата бария, 10 мас.ч. противоусадочной добавки, 3 мас.ч. активного разбавителя и желтый пигмент (пигмент вводится в соответствии с требованием коллоида, и его используемое количество зависит от глубины пигмента). Клей имеет желтый цвет.
Ненасыщенной сложнополиэфирной смолой, подходящей для воздушной сушки, является ненасыщенная сложнополиэфирная смола, модифицированная простым аллилглицидиловым эфиром. Противоусадочной добавкой являются 6 мас.ч. поливинилацетата и 4 мас.ч. полиметилметакрилата. Активным разбавителем являются 2 мас.ч. диаллилфталата и 1 мас.ч. 2-хлоростирола.
2
Измерения показывают, что прочность на сдвиг при сжатии клея составляет 14,2 МПа, его прочность на сдвиг при растяжении составляет 14,8 МПа, его упругость при изгибе составляет 6130,7 МПа, его эластичность при ударе составляет 2,95 кДж/м, его твердость составляет 50,9 (HSD), и его процент усадки составляет 0,28%.
Способ применения клея является таким же, как в примере 1.
После экспериментального применения клей полностью удовлетворяет требованию заполнения зазоров между камнями.
Хотя описаны и показаны частные варианты изобретения, специалисту в данной области техники будет очевидно, что могут быть сделаны изменения и модификации без отступления от изобретения в его более широких аспектах, и поэтому целью прилагаемой формулы изобретения является охватывание таких изменений и модификаций, как отвечающих истинной сущности и объему изобретения.